(57)【要約】【課題】好適な表面処理と好適な目止め処理に使用する材料と方法を見出して、製造のコストを抑制する網目状シートの製造方法を提供すること。【解決手段】少なくとも一方の表面が離型処理されており、横糸１２ａと縦糸１２ｂとで構成されている網目状シート１１の製造方法であって、  未処理の網目状シートに対して、該横糸１２ａと該縦糸１２ｂの交点１２ｃの目止め処理と該離型処理とを、少なくともシリコーン系樹脂又はフッ素系樹脂を含有する同一の処理液を用いて同時に行うことを特徴とする網目状シート１１の製造方法、該製造方法を使用して製造される網目状シート１１、該網目状シート１１を離型シートを介さずに回巻してなる網目状シートロール。【選択図】図１
2020153026.tif 000002
【特許請求の範囲】
【請求項１】
少なくとも一方の表面が離型処理されており、横糸と縦糸とで構成されている網目状シートの製造方法であって、
未処理の網目状シートに対して、該横糸と該縦糸の交点の目止め処理と該離型処理とを、少なくともシリコーン系樹脂又はフッ素系樹脂を含有する同一の処理液を用いて同時に行うことを特徴とする網目状シートの製造方法。
【請求項２】
上記処理液が、少なくともシリコーン系樹脂又はフッ素系樹脂を含有する水系エマルジョンである請求項１に記載の網目状シートの製造方法。
【請求項３】
上記シリコーン系樹脂が、有機重合体変性シリコーンを含有する請求項１又は請求項２に記載の網目状シートの製造方法。
【請求項４】
上記処理液が、更に付着性ポリマーを含有する請求項１ないし請求項３の何れかの請求項に記載の網目状シートの製造方法。
【請求項５】
上記シリコーン系樹脂又はフッ素系樹脂の水系エマルジョンと、上記付着性ポリマーの水系エマルジョンとを混合して上記処理液を調製し、上記未処理の網目状シートの表面に、網目を塞がないように該処理液を塗布し、次いで乾燥させて、目止め処理と該離型処理とを同時に行う請求項４に記載の網目状シートの製造方法。
【請求項６】
上記離型処理を行った側とは反対側の表面に対して粘着処理を行って粘着層を形成する請求項１ないし請求項５の何れかの請求項に記載の網目状シートの製造方法。
【請求項７】
請求項１ないし請求項６の何れかの請求項に記載の網目状シートの製造方法を使用して製造されるものであることを特徴とする網目状シート。
【請求項８】
上記離型処理されて形成された離型層の成分と、上記目止め処理されて形成された目止め部分の成分とが同一である請求項７に記載の網目状シート。
【請求項９】
壁若しくは塗膜の補強用；ワイヤーハーネスの結束用；水道管、通気管若しくはガス管の補強用；聴診器のダイヤフラムのカバー用；ガラス繊維シートの代替用；テープ絆創膏の基材用；又は；通気シート用である請求項７又は請求項８に記載の網目状シート。
【請求項１０】
請求項７ないし請求項９の何れかの請求項に記載の網目状シートを、離型シートを介さずに回巻してなることを特徴とする網目状シートロール。
【発明の詳細な説明】
【技術分野】
【０００１】
本発明は、網目状シートの製造方法、及び、該製造方法を使用して製造される網目状シートに関するものである。
【背景技術】
【０００２】
例えば、農業用の寒冷紗、防水塗膜用の補強布、目地テープ等、比較的粗い網目を有し、該網目から空気等の気体、塗料等の液体、湿気、光線等が通過するようにした網目状シートは、上記用途の他、種々の用途に用いられている。網目状シートは、また、軽量化も可能で、伸縮性にも富んでいて、デザイン（意匠）としても優れている。
【０００３】
このような網目状シートは、用途に応じて表面処理を施したり、網目を固定するために横糸と縦糸の交点を目止め処理をしたりする場合がある。
【０００４】
表面処理に関し、特許文献１には、防水層目地テープを用いる防水層の施工方法が記載されており、該防水層目地テープに浸透防止用フィルムをストライプ状にラミネート又はコーティングすることが記載されている。
しかし、この浸透防止用フィルムによる処理は、そもそも塗膜防水材の網目の通過（侵入）を防止するためであり（網目を塞ぐものであり）、網目の開口を維持しながらテープの表面を処理したものではなかった。
【０００５】
特許文献２には、寒冷紗の表面が撥水性を有するようにウレタン樹脂又は塩化ビニル系樹脂を散布したロールフィルタ用濾材が記載されている。
しかし、該処理は離型性を向上させるものではなく、良好な濾過性能を得るためであった。
【０００６】
特許文献３には、モノフィラメントで製造されたスクリーン印刷に用いられる紗が記載されており、エチレンオキサイド付加ジアルキルエーテルで処理をすることが記載されている。
しかし、該処理はモノフィラメントの表面を処理するものであり、紗の表面を処理するものではない上に、そもそもスクリーン印刷に用いられる紗は、その表面に画像形成させるために、上記した「網目状シート」とは言えない程に網目が密のものであった。
【０００７】
一方、目止め処理に関しては、特許文献４には、熱可塑性樹脂低融点成分で溶着して目止め加工した建築工事用メッシュシートが記載されており、該目止め処理をすることで、強力で柔軟性に優れ、通風性にも優れるメッシュシートが得られると記載されている。
しかし、該熱可塑性樹脂低融点成分は、材料となるマルチフィラメントの鞘層を構成しているものであり、処理液を用いて目止め処理をするものではなかった。
【０００８】
特許文献５には、樹脂からなるドット状の目止め部が形成された接着芯地が記載されている。
しかし、糸の膨らみを部分的に抑制し、格子点の配置の規則性を乱してモアレを抑制すると言うものであり、また表面処理と同時に目止めをするものでもなかった。
【０００９】
特許文献６には、特定の開口率を有する織物をカレンダー加工して薄葉化処理する織物の製造方法が記載され、交点を目止め加工することが記載されている。
しかし、該目止め加工に用いられる材料は通常のものであり、また表面処理と同時に目止めをするものでもなかった。
【００１０】
表面が離型処理された網目シートは、種々の広い用途が考えられるものの、該離型処理の方法や、該離型処理に用いる処理液としては好適なものは少なかった。
更に、網目シートは目止めをすることが好ましいが、該目止め処理に用いる処理液に関しても、汎用樹脂の液や一般的な樹脂のエマルジョンが用いられており、多くの検討が行われている訳ではなかった。
また、表面処理された網目状シートの製造方法については、製造工程の簡略化によるコストダウンも重要であるが、公知技術では不十分であった。
【先行技術文献】
【特許文献】
【００１１】
【特許文献１】特開平０４−１７６９４６号公報
【特許文献２】特開２００５−２３８１３４号公報
【特許文献３】特開２００９−２９３１６１号公報
【特許文献４】特開２００３−２０１６３９号公報
【特許文献５】特開２０１５−１２１００９号公報
【特許文献６】国際公開第２０１６／１６６９１６号
【発明の概要】
【発明が解決しようとする課題】
【００１２】
本発明は上記背景技術に鑑みてなされたものであり、その課題は、好適な表面処理と好適な目止め処理に使用する材料と方法を見出して、製造のコストを抑制する網目状シートの製造方法を提供することである。
【課題を解決するための手段】
【００１３】
本発明者は、上記の課題を解決すべく鋭意検討を重ねた結果、意外にも、強力な接着性を必要とする網目の目止め部分の成分として、離型処理に使用される処理液の成分と同じものを用いても、十分強力な目止めが可能であることを見出した。それによって、離型処理と目止め処理を同時に行うことができ、工程の短縮化とコストダウンが図れることを見出して、本発明を完成するに至った。
【００１４】
すなわち、本発明は、少なくとも一方の表面が離型処理されており、横糸と縦糸とで構成されている網目状シートの製造方法であって、
未処理の網目状シートに対して、該横糸と該縦糸の交点の目止め処理と該離型処理とを、少なくともシリコーン系樹脂又はフッ素系樹脂を含有する同一の処理液を用いて同時に行うことを特徴とする網目状シートの製造方法を提供するものである。
【００１５】
また、本発明は、上記シリコーン系樹脂が、有機重合体変性シリコーンを含有する上記の網目状シートの製造方法を提供するものである。
【００１６】
また、本発明は、上記処理液が、更に付着性ポリマーを含有する上記の網目状シートの製造方法を提供するものである。
【００１７】
また、本発明は、上記シリコーン系樹脂又はフッ素系樹脂の水系エマルジョンと、上記付着性ポリマーの水系エマルジョンとを混合して上記処理液を調製し、上記未処理の網目状シートの表面に、網目を塞がないように該処理液を塗布し、次いで乾燥させて、目止め処理と該離型処理とを同時に行う上記の網目状シートの製造方法を提供するものである。
【００１８】
また、本発明は、上記離型処理を行った側とは反対側の表面に対して粘着処理を行って粘着層を形成する上記の網目状シートの製造方法を提供するものである。
【００１９】
また、本発明は、上記の「網目状シートの製造方法」を使用して製造されるものであることを特徴とする網目状シートを提供するものである。
【００２０】
また、本発明は、壁若しくは塗膜の補強用；ワイヤーハーネスの結束用；水道管、通気管若しくはガス管の補強用；聴診器のダイヤフラムのカバー用；ガラス繊維シートの代替用；テープ絆創膏の基材用；又は；通気シート用である上記の網目状シートを提供するものである。
【００２１】
また、本発明は、上記の網目状シートを、離型シートを介さずに回巻してなることを特徴とする網目状シートロールを提供するものである。
【発明の効果】
【００２２】
本発明の網目状シートの製造方法によれば、前記問題点と課題を解決し、少なくとも一方の表面が離型処理されており、横糸と縦糸の交点において目止めがされている網目状シートを少ない工程で製造可能である。そのため、短時間での製造とコストダウンが達成される。
【００２３】
すなわち、シリコーン系樹脂又はフッ素系樹脂を（好ましくは水系エマルジョンとして）含有する処理液を用いることによって、離型処理と目止め処理とが同時にできるので、製造時間の短縮とコストダウンを図ることができる。言い換えると、離型処理に用いる離型剤と目止め処理に用いる目止め剤とを共通にすることができるので、前記効果を得ることができる。
一方、目止め処理の後から離型処理によって形成させた離型層は、目止め処理によってできた層の上に存在するようになる（形成される）ので、摩擦・引掛り等の外部からの衝撃により損傷が発生する場合がある。
【００２４】
また、上記シリコーン系樹脂として、ジメチルポリシロキサン、ジフェニルポリシロキサン、メチルフェニルポリシロキサン等の汎用のシリコーンを用いてもよいが、特に有機重合体変性シリコーンを用いることによって、表面の離型性と目止めの強度とを両立でき、更にシリコーン系樹脂粒子の分離（例えば白粉の表面生成）等が全く起こらない。
【００２５】
更に、シリコーン系樹脂又はフッ素系樹脂と共に、目止めに好適な付着性ポリマー（の水系エマルジョン）を併用することで、網目状シート表面の離型性を維持したままで、目止めの強度を更に優れたものとすることができる。
【００２６】
このようにして得られた網目状シートは、少なくとも片方の表面が離型性を有しており、該網目から空気等の気体や塗料等の液体が通過し、湿気（水分）が通過し、光線等が通過し（透けて見え）、軽量であって伸縮性にも富んでいて、フレキシブルであり、デザイン（意匠）としても優れているので、そのような性質が要求される種々の用途に幅広く適用することができる。
【００２７】
更に、本発明の網目状シートは、少なくとも片方の表面が離型性を有しているので、離型シートを挟まずにロール状に回巻しても、巻回接触面で互いにくっつくことがない。また、離型シートを挟まずに複数枚を積み重ねておいても、上下の接触面で互いにくっつくことがない。
【００２８】
上記の「非くっつき性」に関しては、該網目状シートの離型処理をしていない側（回巻したとき又は積み重ねたときの接触面）を粘着処理して、たとえ強力な粘着層を形成させた場合（図２（ｃ）（ｄ）参照）であっても達成される。該粘着層が網目の上（糸の上）だけではなく、更に網目を塞ぐように一面に網目状シートに施されている場合であっても達成される。なお、該「非くっつき性」が、離型層とは反対側に粘着層がない場合に良好であることは言うまでもない。
【００２９】
そのため、不要な離型シートが発生せず（ゴミが出ず）、ロールからの巻き解きや、積み重ねからの抜き取り（取り出し）が容易となり、本発明の網目状シートを使用する作業・操作がやり易くなる。
【図面の簡単な説明】
【００３０】
【図１】本発明の網目状シートの概略平面図（上）と概略断面図（下）である。
【図２】本発明の網目状シートの概略拡大断面図である。  （ａ）（ｂ）粘着層がない場合  （ｃ）（ｄ）粘着層がある場合  （ａ）（ｃ）図１のＸ−Ｘ矢視断面図  （ｂ）（ｄ）図１のＹ−Ｙ矢視断面図
【図３】本発明の網目状シートの写真である。
【図４】本発明の網目状シートロールの概略斜視図である。
【発明を実施するための形態】
【００３１】
以下、本発明について説明するが、本発明は、以下の具体的形態に限定されるものではなく、技術的思想の範囲内で任意に変形することができる。
【００３２】
本発明の「網目状シートの製造方法」は、少なくとも一方の表面が離型処理されており、横糸と縦糸とで構成されている網目状シートの製造方法であって、
未処理の網目状シートに対して、該横糸と該縦糸の交点の目止め処理と該離型処理とを、少なくともシリコーン系樹脂又はフッ素系樹脂を含有する同一の処理液を用いて同時に行うことを特徴とする。
【００３３】
＜網目状シート＞
図１に、本発明に係る網目状シート１１の一例の概略平面図（図１の上）と、概略断面図（図１の下）を示す。図１の概略断面図の厚さ方向は、分かり易いように拡大して描いてある。また、図３に、網目状シート１１を斜め上から見た写真の一例を示す。
本発明に係る網目状シート１１の幅（横）、長さ（縦）、面積、形状等は、特に限定はなく、該網目状シート１１の用途に応じて決められる。
【００３４】
本発明に係る網目状シートの網目１２（未処理の網目状シート）は、織物又は編物が好ましく、平織又はからみ織の織物であることが、柔軟性があって伸び縮みするために多くの用途に好適に対応できる、製造コスト的に有利である、薄葉化（扁平に）することができる、強度的に有利である、等の点からより好ましく、中でも平織であることが、目止めが必要であり本発明の効果をより奏する、更に上記効果を奏し易い、等の点から特に好ましい。
【００３５】
網目１２が織物の場合、それは縦糸１２ｂ及び横糸１２ａで形成されており、縦糸１２ｂ及び／又は横糸１２ａの密度は、４本／インチ以上４０本／インチ以下であることが好ましく、５本／インチ以上２０本／インチ以下であることがより好ましく、６本／インチ以上１０本／インチ以下であることが特に好ましい。
ただし、上記「縦糸」、「横糸」とも、２本以上の単位糸が引き揃えられて構成されているものでもよい。その場合、上記「１本の縦糸又は横糸」とは、２本以上の単位糸が隙間なく引き揃えられた１本の縦糸列又は横糸列のことを言う。
【００３６】
縦糸列（すなわち縦糸）、横糸列（すなわち横糸）とも、１本又は「２本以上５本以下」の単位糸が引き揃えられていることが好ましく、２本以上４本以下が特に好ましい。上記本数に引き揃えられていると、後述する薄葉化（扁平に）する効果がより得られ易い。
【００３７】
また、網目状シート１１の開口率（開口部の面積／網目状シートの面積）は、用途に応じて調整するが、２０％以上９０％以下であることが好ましく、２５％以上７０％以下であることがより好ましく、３５％以上５５％以下であることが更に好ましく、４０％以上５０％以下であることが特に好ましい。
「縦糸及び／又は横糸の密度」も開口率も、上記範囲であれば、液体や気体や光線の通過性、網目状シート１１の機械的強度、柔軟性（伸び縮み性）、後述するヘナヘナ性、その他前記した本発明の特性を発揮し易い。
【００３８】
＜＜網目状シートの横糸と縦糸＞＞
網目状シート１１（網目１２）を構成する糸の材質は、本発明の前記効果を発揮するものであれば、特に限定はないが、ポリエチレンテレフタレート、ポリアリレート等のポリエステル；ポリカーボネート；（メタ）アクリル樹脂、ポリエチレン、ポリプロピレン、ポリスチレン、ポリ塩化ビニル、ポリ酢酸ビニル（の部分ケン化物）、ビニロン、それらの共重合体等のビニル樹脂；ナイロン、アラミド等のポリアミド；ポリウレタン；レーヨン等の（再生）セルロース；ポリパラフェニレンベンズビスオキサゾール（ザイロン（登録商標）等）；等が挙げられる。
また、コットン（綿）、麻、ウール（毛）、絹等の天然繊維；上記したような合成繊維；上記したような再生繊維；ガラス繊維、炭素繊維等の無機繊維；金属繊維（スチール繊維）；等の繊維等が挙げられる。
【００３９】
限定はされないが、このうち、ポリエチレンテレフタレート等のポリエステル、ポリエチレン、ビニロン、レーヨン、（メタ）アクリル樹脂、ナイロン、アラミド、ポリアリレート、ポリパラフェニレンベンズビスオキサゾール、ガラス繊維等が特に好ましい。
縦糸１２ｂや横糸１２ａは、短繊維から成る紡績糸（スパンヤーン）であってもよいし、長繊維から成るフィラメント糸（フィラメントヤーン）であってもよく、この場合、モノフィラメント糸、マルチフィラメント糸の何れでもよい。
【００４０】
単位糸の太さは、本発明の効果を奏するならば特に限定はないが、また用途に応じて選択することができるが、フィラメント糸の場合、５０デニール以上が好ましく、１５０デニール以上が特に好ましい。また、７００デニール以下が好ましく、５００デニール以下が特に好ましい。また、紡績糸の場合、綿番手で７番手以上が好ましく、１０番手以上が特に好ましい。また、１００番手以下が好ましく、５０番手以下が特に好ましい。
【００４１】
＜＜網目状シートの厚さ＞＞
後述する通り、離型処理と目止め処理によって付与される離型剤（目止め剤）の量（すなわち離型層１３の厚さ）は、網目状シート全体の厚さに対しては大きくは影響しないので、網目状シート１１の厚さ、及び、網目１２（未処理の網目状シート）の厚さは、何れも、０．０５ｍｍ以上１ｍｍ以下が好ましく、０．０７ｍｍ以上０．８ｍｍ以下がより好ましく、０．１０ｍｍ以上０．６ｍｍ以下が更に好ましく、０．１３ｍｍ以上０．５ｍｍ以下が特に好ましい。また、後述する薄葉化処理をした場合でもしない場合でも、好ましい範囲等は上記範囲である。
厚過ぎると、柔軟性がなくなったり、用途によっては外部包埋樹脂の表面に段差ができてしまい美観を損ねたりする場合等がある。一方、薄過ぎると、網目状シート１１の強度が確保できない場合等がある。
【００４２】
＜離型処理と目止め処理＞
本発明の「網目状シートの製造方法」は、網目１２の少なくとも一方の側（表面）の離型処理と、糸の交点１２ｃの目止め処理とを、同一の処理液を用いて同時に行うことを特徴とする。
離型処理によって、網目１２を構成する糸の少なくとも上面には、図１及び図２に示したように、該網目１２を塞がないように離型層１３を形成する。
本発明で、「離型層」とは、網目状シート１１の面積全体（平面）に形成されてはおらず、糸の上を含む糸の周辺のみに形成されている。図２に示したように、網目状シート１１を構成する糸の上を含む糸の周辺のみに形成されているものも、本発明では「層」と定義する。
【００４３】
図２（ａ）は、網目状シート１１を構成する横糸１２ａがない箇所での断面図（図１のＸ−Ｘ矢視断面図）であり、図２（ｂ）は、横糸１２ａがある箇所での断面図（横糸１２ａの縦断面図、図１のＹ−Ｙ矢視断面図）である。
【００４４】
離型層１３と目止め部分１２ｃを、網目（開口部）を塞がないように形成するには、十分粘度の低い溶液若しくは分散液を処理液として直接塗布することが好ましい。
かかる直接塗布の方法としては、特に限定はないが、ロールコーター、カーテンコーター、刷毛塗り、スプレーコーター、浸漬等を用いた塗布方法が好ましい。それぞれの塗布方法における常法に従って塗布することができる。
処理液を適当な粘度に調整することによって、網目（開口部）を塞がないようにしつつ、網目状シート１２の片面に離型層１３を形成することが可能である。網目１２に付着しなかった処理液は、例えば網目を通過させて回収する。
【００４５】
離型層１３と目止め部分の合計の付着量は、５ｇ／ｍ２以上８０ｇ／ｍ２以下が好ましく、１０ｇ／ｍ２以上６５ｇ／ｍ２以下がより好ましく、１５ｇ／ｍ２以上５０ｇ／ｍ２以下が特に好ましい。
なお、上記における単位面積（ｍ２）は、糸の上だけの面積ではなく、網目状シート全体の面積である。
【００４６】
上記下限以上であると、「ロールにしたときの巻回接触面への非くっつき性」や、「複数枚を積み重ねておいたときの上下の接触面での非くっつき性」が良好となる。すなわち、「離型シートなし」にし易い。また、離型処理と目止め処理を同時に行うので、目止めが強固になる。
【００４７】
一方、上記上限以下であると、不必要に厚い離型層ができず、外部樹脂に網目状シート１１を包埋したときに、アンカー効果が出て、網目状シート１１の外部樹脂への密着性・埋込性等が良好となる。また、目止め剤が交点１２ｃ以外にはみ出して開口率を低下させることがない。
【００４８】
ここで、回巻して網目状シートロールとしたときに、巻回接触面に「くっつかない」又は「非くっつき性が良好」とは、図４に示したような網目状シートロールを、１２箇月間、室温（２５℃）に保管した（経時させた）ときに、作業に支障がない程度に巻きが容易に解けることを言う。
また、複数枚を積み重ねておいたときに、上下の接触面に「くっつかない」又は「非くっつき性が良好」とは、網目状シートを１０ｃｍの高さに積み重ねて、１２箇月間、室温（２５℃）に保管した（経時させた）ときに、「一番下から２番目の網目状シート」が「一番下の網目状シート」から、作業に支障がない程度に抜き取り（剥ぎ取り）が容易にできることを言う。
または、数値での具体的な定義としては、複数枚を積み重ねておいたときに、上下の接触面に「くっつかない」又は「非くっつき性が良好」とは、２枚の網目状シートを重ね、４５ｋｇ/ｍ２（４．５ｇ／ｃｍ２）の荷重下で１２箇月間、室温（２５℃）に保管した（経時させた）ときに、作業に支障がない程度に網目状シートの剥ぎ取りが容易にできることを言う。
【００４９】
なお、「非くっつき性」に関して、実施例で定義された「接触面からの剥離強度［ｃＮ／２５ｍｍ］」で表すと、実施例に示したような相関がある。該剥離強度［ｃＮ／２５ｍｍ］の数値を用いると、１２箇月間保管（経時）させなくても「非くっつき性」の判定が可能である。
【００５０】
「網目でありそもそも接触面積が小さいこと」と、「網目上の離型層１３の存在」との相乗効果によって、非くっつき性が良好になったと考えられる。
また、塗膜形成材（塗料）等の外部包埋樹脂の密着性・包埋性・アンカー効果等を悪化させない程度に（弱い）離型性を有する離型層１３でも、網目シート１１の場合には「非くっつき性」が良好となった。
網目状シートロールや「網目状シート１１の積み重ね」は、意外にも、離型シートがなくても離型層１３があれば、「外部包埋樹脂の密着性・包埋性・アンカー効果等」と「非くっつき性」との両立が実現された。
また、離型処理に用いる離型剤が、強固の方が良い目止め剤としても共用できた。
【００５１】
＜＜シリコーン系樹脂又はフッ素系樹脂＞＞
離型処理と目止め処理とは、少なくともシリコーン系樹脂又はフッ素系樹脂を含有する同一の処理液を用いて行う。
「シリコーン系樹脂」とは、離型効果を有する程に分子内にシロキサン構造（−Ｓｉ−Ｏ−）を有する樹脂のことを言い、「フッ素系樹脂」とは、離型効果を有する程に分子内にフッ素原子を有する樹脂のことを言う。
【００５２】
シリコーン系樹脂やフッ素系樹脂は、粒子状で離型層内に不均質に分散する態様が特に好ましいものとして挙げられる。なお、本発明で「粒子」とは、固体粒子に限定されず、高粘度液体粒子等の液体粒子又はエマルジョン粒子も含まれる。
中でも、上記処理液が、少なくともシリコーン系樹脂又はフッ素系樹脂を含有する水系エマルジョンであることが好ましい。言い換えると、離型剤粒子を水系エマルジョン（分散媒体が水系）の形で、網目１２（未処理の網目状シート）に、塗布・付着させ、次いで乾燥することが特に好ましい。
【００５３】
上記処理液には、後述するように、更に付着性ポリマーを含有させることが、網目１２への付着性を上げ、目止めの機械的強度を上げ、シリコーン系樹脂やフッ素系樹脂の粒子の遊離を防ぐ等のために好ましい。
シリコーン系樹脂又はフッ素系樹脂を含有する処理液が水系エマルジョンであることが好ましいので、その場合には、該付着性ポリマーも水系エマルジョンの形であることが好ましい。
【００５４】
限定はされないが、本発明の「網目状シートの製造方法」は、上記シリコーン系樹脂又はフッ素系樹脂の水系エマルジョンと、上記付着性ポリマーの水系エマルジョンとを混合して上記処理液を調製し、上記未処理の網目状シート（網目１２）の表面に、網目を塞がないように該処理液を塗布し、次いで乾燥させて、目止め処理と該離型処理とを同時に行うことが特に好ましい。
【００５５】
＜＜＜有機重合体変性シリコーン＞＞＞
好適な離型性と目止め性を得るために、更には、「外部包埋樹脂の密着性・包埋性・アンカー効果等」と「非くっつき性」とを好適に両立させるために、上記離型層１３中に有機重合体変性シリコーンを含有させることが特に好ましい。すなわち、上記シリコーン系樹脂が有機重合体変性シリコーンであることが特に好ましい。
ここで、上記「含有」には、有機重合体変性シリコーンの単独含有も含まれるし、有機重合体変性シリコーンと付着性ポリマーとの併用含有も含まれる。
【００５６】
シリコーン部分（ポリシロキサン主鎖）に結合して変性をする上記「有機重合体」の重合度には限定がなく、すなわち繰り返し単位を有していればよく、高分子量ないし低分子量ポリマー、オリゴマー、数量体（２〜５量体）等が含まれる。
【００５７】
有機重合体変性がされていないシリコーンを用いると、すなわち、有機重合体変性シリコーン粒子（エマルジョン）に代えて、無変性シリコーン粒子（エマルジョン）を用いると、シリコーン粒子が脱離して、巻回や積み重ねた際に、接触面に転写（裏移り）する場合等がある。
【００５８】
上記有機重合体変性シリコーンとしては、ポリシロキサンを主鎖として、側鎖及び／又は末端に有機重合体基を導入したものが挙げられるが、少なくとも側鎖に有機重合体基を導入したもの（以下、「特殊変性シリコーン」と略記する場合がある）が好ましいものとして挙げられる。
該有機重合体基としては、ポリ（メタ）アクリレート基（（メタ）アクリル酸アルキルエステル共重合物からなる基）、ポリウレタン基、ポリエステル基、ポリカーボネート基、ポリ酢酸ビニル基、ポリエーテル基、ポリフルオロアルキル基等の非反応性基；「アミノ基、エポキシ基、アルコール性水酸基、メルカプト基、カルボキシ基等の反応性基」を含む有機重合体基；等が挙げられる。
具体的には、例えば、（メタ）アクリル変性シリコーン、ウレタン変性シリコーン、特殊変性シリコーン等の有機重合体変性シリコーンが特に好ましいものとして挙げられる。
【００５９】
該有機重合体変性シリコーン（水系エマルジョン）としては、市販品も好適に使用できる。該市販品としては、シャリーヌ（登録商標）Ｒ、シャリーヌ（登録商標）Ｅ（何れも日信化学工業株式会社製）等が挙げられる。
【００６０】
本発明における処理液には、有機重合体変性シリコーンを含有させることが特に好ましいが、その場合、限定はされないが、該有機重合体変性シリコーンのシリコーン部分が離型効果を発揮し、該有機重合体変性シリコーンの有機重合体部分や付着性ポリマーが目止め効果を発揮しているものと考えられる。
【００６１】
＜＜付着性ポリマー＞＞
前記付着性ポリマーとしては、具体的には、例えば、（メタ）アクリル系ポリマー、酢酸ビニル系ポリマー、エチレン酢酸ビニル系ポリマー、（メタ）アクリルエチレン酢酸ビニル系ポリマー、ポリビニルアルコール系ポリマー、（メタ）アクリルスチレン系ポリマー等が挙げられる。また、これらの共重合ポリマー、部分ケン化ポリマー、これら２種以上の混合物等も挙げられる。
【００６２】
また、上記付着性ポリマーとしては、アクリル系接着剤、酢酸ビニル系接着剤、エチレン酢酸ビニル系接着剤、（メタ）アクリルエチレン酢酸ビニル系接着剤、ポリビニルアルコール接着剤等の、一般に目止め剤に含有されているポリマーも挙げられる。
本発明の網目状シート１１は、上記離型処理されて形成された離型層１３の成分と、上記目止め処理されて形成された目止め部分１２ｃの成分とが同一である。
【００６３】
有機重合体変性シリコーンの水系エマルジョンと、上記付着性ポリマーの水系エマルジョンとを混合して処理液を調製するときは、上記付着性ポリマーの水系エマルジョンとして、目止め剤として使用される水系エマルジョンを使用することも特に好ましい。該エマルジョンは、一般に「ディスパージョン」とも言われているものである。
この場合、両者のエマルジョンのイオン性は、同一である必要があり、限定はされないが、両者ともアニオン系エマルジョンであることが好ましい。
【００６４】
＜＜混合比＞＞
処理液中の、「付着性ポリマー」と「有機重合体変性シリコーン等のシリコーン系樹脂又はフッ素系樹脂」（離型剤）との含有比は、接触面における非くっつき性と、「外部包埋樹脂の密着性・包埋性・アンカー効果」等との両立が図れ、また、網目状シート１１の（単位）糸解れ（ほつれ）や離脱が問題にならなければ、特に限定はないが、「離型層１３と目止め部分の合計」全体に対する離型剤（粒子）の量として、固形分で、２質量％以上４０質量％以下が好ましく、４質量％以上２５質量％以下がより好ましく、７質量％以上１５質量％以下が特に好ましい。
【００６５】
上記両者を何れも（水系）エマルジョンの形で使用する場合は、該エマルジョン中の粒子濃度を勘案して、２種の（水系）エマルジョンを上記固形分範囲になるように混合して用いられる。
【００６６】
また、前記シリコーン系樹脂が有機重合体変性シリコーンである場合には、「離型層１３と目止め部分の合計」に含有される該有機重合体変性シリコーンの量は、付着量として、２ｇ／ｍ２以上が好ましく、４ｇ／ｍ２以上がより好ましく、６ｇ／ｍ２以上が特に好ましい。なお、上記単位面積（ｍ２）は、糸の上だけの面積ではなく、網目状シート全体の面積である。
【００６７】
また、「離型層１３と目止め部分の合計」に対する有機重合体変性シリコーンの含有率の下限は、４質量％以上が好ましく、７質量％以上がより好ましく、１０質量％以上が特に好ましい。また含有率の上限は、５０質量％以下が好ましく、３０質量％以下がより好ましく、２５質量％以下が更に好ましく、２０質量％以下が特に好ましい。
【００６８】
離型効果だけをみれば、有機重合体変性シリコーンの含有比や付着量は、高ければ高いほど効果を発揮するが、その一方、目止め効果（網目状シートの交点１２ｃを接着させる効果）が薄れ、スリット加工時に端部の糸解れ（ほつれ）が生じる場合等がある。
【００６９】
離型処理と目止め処理は、限定はされないが、具体的には、例えば、生地の仕上げ加工に使用されるテンター加工機を用い、未処理の網目状シートの表面（網目１２）に、処理液を含浸（ディッピング）させ、ゴムロールによる絞り（ニップ）を行い、乾熱乾燥により不要な水分を蒸発させることにより有効成分のみを固着させることが好ましい。
【００７０】
＜薄葉化＞
本発明における網目状シートは、限定はされないが、加圧によって薄葉化することが、ヘナヘナにして取り扱い易くし、糸の繊維束を偏平状にし、網目状シート１１に接着性が要求される用途に使用されるとき等は、接着面積を大きくして接着性をよくするために好ましい。また、ヘナヘナ感が要求される用途に使用されるときも薄葉化することが好ましい。
更に、「縦糸と横糸の交点１２ｃ」と「非重なり部（交点以外）」の厚み差が小さくなることにより、樹脂等で該網目状シート１１を包埋して使用する用途に使用される場合等に、該樹脂の表面から網目状シート１１の網目（凹凸）が消え易くなり（目立たなくなり）、また、引き揃えた糸を偏平状にすることにより、微細な隙間が埋まり、気泡が絡み難くなり（気泡の滞留が発生し難くなり）、塗膜等の外部包埋樹脂に、ピンホールや欠陥が低減される。
【００７１】
上記薄葉化は、「目止め処理と離型処理」の後に行われることが好ましい。
上記薄葉化の方法は、特に限定はないが、網目状シートを回転するカレンダーロールの間を通過させて加熱及び加圧するカレンダー加工が好ましい。カレンダー加工を施すことによって、網目状シートに圧力がかかり、厚さが低減されてヘナヘナになると共に交点１２ｃの厚さ（膨らみ）が小さくなり厚さが均等になる。
カレンダー加工に使用されるカレンダー機については、特に限定はなく、一対のカレンダーロールのみを使用してその間に通過させてもよいし、多連式若しくは多段式のカレンダーロールを使用してもよい。カレンダーロールの材質は、特に限定はないが、幅方向のプレス圧力を均一にし易い、入手や取扱いが容易である等の点から金属製又は硬質ゴム製が好ましい。
【００７２】
＜粘着処理＞
本発明の網目状シートの製造方法においては、上記離型処理を行った側とは反対側の表面（以下、「裏面」と略記することがある）に対して粘着処理を行って粘着層１４を形成することが好ましい（図２（ｃ）（ｄ））。図１の下図（概略断面）では、必須ではない粘着層は省略されているが、裏面に粘着層があることが好ましい。
本発明の網目状シートに該粘着層１４があると、網目状シートの用途が格段に広がる。また、該粘着層１４があっても離型層１３があれば、「非くっつき性」が良好に保て、本発明の特に離型層・離型処理の効果がより発揮される。
【００７３】
該粘着層１４は、網目状シート１１の裏面であって、網目１２を構成する糸の下のみに該網目１２を塞がないように形成してもよいし、網目１２を塞ぐように網目状シート１１の裏面全体に「ベタ」で形成してもよい。後者の場合、網目１２と粘着層１４の間にフィルムがあってもよい。すなわち、粘着層１４を施したフィルムを、網目（状シート）の裏面に積層してもよい（図示せず）。また、該粘着層１４は、網目状シートの裏面全体に形成してもよいし、部分的に形成してもよい。
【００７４】
粘着層１４の付着量は、１０ｇ／ｍ２以上３０ｇ／ｍ２以下が好ましく、１５ｇ／ｍ２以上２５ｇ／ｍ２以下がより好ましく、１７ｇ／ｍ２以上２３ｇ／ｍ２以下が特に好ましい。なお、上記単位面積（ｍ２）は、糸の上だけの面積ではなく、網目状シート全体の面積である。
上記下限以上であると、粘着性が十分高くなり、粘着性を要求する用途に好適に利用できる。一方、上記上限以下であると、貼着層が厚過ぎて無駄になることがない。
【００７５】
粘着層１４の粘着性は、実施例で後述する「ボールタック」評価として、２〜２０が好ましく、３〜１６がより好ましく、４〜１２が特に好ましい。
該粘着性が小さ過ぎると粘着層１４を形成した意味がなくなる場合がある。一方、大き過ぎると用途によっては無駄になる場合があるが、粘着層１４が網目を塞いで一面にベタに設けられていてたとえ大き過ぎても、離型層１３によって「非くっつき性」が達成される場合も多い。
【００７６】
粘着層１４の材質としては、（メタ）アクリル酸エステル系、塩化ビニル系、酢酸ビニル系、ビニルブチラール系、ポリイソブチレン系、スチレンブタジエン系、イソプレン系、クロロプレン系、塩化ゴム系、（メタ）アクリル酢酸ビニル系、又は、これらの共重合系等が挙げられる。水系エマルジョンとして優れている点等から、上記粘着剤の材質として、（メタ）アクリル酸エステル系、（メタ）アクリル酢酸ビニル系等が特に好ましい。
【００７７】
粘着層１４の形成方法については特に限定はなく、粘着層１４の材料（粘着剤）を有機溶媒に溶解させ、粘着剤溶液の形で付与（塗布）してもよいし、粘着剤がエマルジョン等の形で分散された分散液の形で付与（塗布）してもよい。中でも、水系のエマルジョンとして塗布することがより好ましい。
【００７８】
本発明においては、接触面が網目であること、離型層１３が存在すること等によって、たとえ裏面に強力な粘着層がある場合（図（ｃ）（ｄ）参照）であっても、「非くっつき性」が良好である。すなわち、離型シートを挟まずにロール状に回巻しても、巻回接触面で互いにくっつくことがなく、離型シートを挟まずに複数枚を積み重ねておいても、上下の接触面で互いにくっつくことがない。
【００７９】
＜その他の処理＞
上記した網目状シート１１には、全体又は部分的に、本発明の効果を損なわない範囲で、前記したものとは別の層・別の処理・別の印刷・着色等を更に付与してもよい。
【００８０】
＜網目状シート及びその用途＞
本発明は、上記した「網目状シートの製造方法」を使用して製造されるものであることを特徴とする網目状シート１１でもある。
また、上記離型処理されて形成された離型層１３の成分と、上記目止め処理されて形成された目止め部分の成分とが同一である上記網目状シート１１でもある。
上記した網目状シート１１の上又は下の表面には、全体又は部分的に、前記したものとは別の層・別の処理・別の印刷・着色等がなされていてもよい。
【００８１】
本発明の製造方法で製造された網目状シート１１や網目状シートロールは、横糸（表面）と縦糸（表面）における離型層１３や目止め部分の形態や付着状態が複雑で、拡大観察をしてもその形状を文言では表現できない。また、離型層１３や目止め部分の、それぞれ「表面（外気側）、内部（バルク）、糸との接触面」で成分組成が異なる可能性がある。例えば、水系エマルジョンの乾燥工程で、成分の微細分離も考えられる。
従って、網目状シート１１における上記のような態様を、構造、パラメーター等で直接特定することは、不可能であるか又はおよそ実際的でない。
【００８２】
本発明の網目状シート１１は、特に限定はないが、壁若しくは塗膜の補強用；ワイヤーハーネスの結束用；水道管、通気管、ガス管等の管の補強用；聴診器のダイヤフラムのカバー用；ガラス繊維シートの代替用；テープ絆創膏の基材用；又は；通気シート用に特に好適に使用できる。
【００８３】
本発明の網目シート１１の「例えば上記したような用途品」は、網目状シート１１をそのまま使用してもよいが、離型処理をした側とは反対側に、粘着層等の機能層を設けたり、本発明の網目シート１１を本体材質である外部包埋樹脂に包埋させたり積層させたりして用いることが好ましい。
これらの用途品において、後述する網目状シートロールとして使用したり、網目状シート１１を積み重ねて販売、保管、使用したりする場合等に、前記した、離型層１３の存在と、目止めと、好ましくは薄葉化とが、それぞれ前記した効果を相乗的に発揮して有効に機能する。
【００８４】
上記「壁若しくは塗膜の補強用」は、本発明の網目シート１１を、壁若しくは塗膜の本体材質（モルタル、漆喰、樹脂、紙等）に包埋又は積層させて本体の強度を向上できる。該塗膜としては、例えば、防水塗膜、補修塗膜等が挙げられる。また、壁のひび割れ防止・補強用にも使用可能である。
上記「ワイヤーハーネスの結束用」は、本発明の網目シート１１をそのまま結束バンドとして使用してもよいし、樹脂に包埋又は積層させて結束バンドとして使用してもよい。軽量であり、また網目であり透けているので結束部でもワイヤーが目視確認できる。自動車用のワイヤーハーネスが特に好ましい用途として挙げられる。
【００８５】
上記「水道管、通気管、ガス管等の管の補強用」は、本発明の網目シート１１を樹脂に包埋又は積層させて補強テープ等として管（周辺）に巻き付けて使用することが好ましい。
上記「聴診器のダイヤフラムのカバー用」は、患者の不快感と不衛生を回避するため等に使用され、本発明の網目シート１１の好ましくは離型層１３のない側をダイヤフラム面に仮止め（軽く接着）して使用される。
【００８６】
上記「ガラス繊維シートの代替用」は、ガラス繊維のフィラメントが「本発明における糸」として使用されている種々の用途において、本発明の網目シート１１でそれを置き換えることができる。
上記「テープ絆創膏の基材用」は、本発明の網目シート１１の好ましくは離型層１３のない側に、粘着層や薬剤層等を塗布等で付着させて使用される。
上記「通気シート用」は、本発明の網目シート１１が極めて通気性が良いことを利用して、あらゆる分野の通気シートに使用され得る。
【００８７】
＜網目状シートロール＞
また、本発明は、上記網目状シート１１を、離型シートを介さずに回巻してなることを特徴とする網目状シートロールでもある。
本発明の網目状シートロールの概略斜視図を図４に示す。網目状シートロールは、離型層１３がある側、すなわち離型処理を施した側が外側になるように回巻されていても、内側になるように回巻されていてもよい。
【００８８】
上記工程で得られた網目状シート１１を、離型シートを介さずに巻く方法（回巻方法）としては、公知の方法が用いられ得るが、スリッター機を用い、軸巻で例えば内径１〜３インチの紙管等に巻き取る方法等が好ましい。
【実施例】
【００８９】
以下に、実施例及び比較例を挙げて本発明を更に具体的に説明するが、本発明は、その要旨を超えない限りこれらの実施例に限定されるものではない。
【００９０】
調製例１
＜網目（未処理の網目状シート）の作製＞
縦糸としてポリエステルフィラメント糸（２００デニール）、横糸としてポリエステルフィラメント糸（２００デニール）を使用して網目状シートを作製した。３本の単位糸を引き揃えて１本の縦糸とし、１インチ当たり８本の縦糸とし、２本の単位糸を引き揃えて１本の横糸とし、１インチ当たり８本の横糸とした。
縦糸は３ｍｍ間隔、横糸は３ｍｍ間隔で設置し、最終的な開口率を４４％とした。
【００９１】
＜離型処理（離型層の形成）と目止め処理＞
付着性ポリマーとして、（メタ）アクリルエチレン酢酸ビニル系ポリマーである「ポリゾール（登録商標）ＥＦ２６５（固形分４８〜５２質量％の水系エマルジョン）、昭和電工（株）製」と、シリコーン系樹脂として、有機重合体変性シリコーンである「シャリーヌ（登録商標）Ｅ−７９０（固形分４２〜４５質量％の特殊変性シリコーンの水系エマルジョン）、日信化学工業（株）製」とを、水系エマルジョン状態での質量比で９：１となるように混合して水系エマルジョンを調製した。
【００９２】
該水系エマルジョンを処理液とし、上記で作製した網目（未処理の網目状シート）に付着量（乾燥質量）１５ｇ／ｍ２となるように付与して、離型処理と目止め処理とを同時に行った。
【００９３】
＜＜薄葉化＞＞
次いで、回転するカレンダーロールの間を通過させて加熱及び加圧を行い（カレンダー加工を行い）、網目状シート部分の厚さを０．１６ｍｍとした。
【００９４】
＜＜粘着層の形成＞＞
（メタ）アクリル酸エステル系の水系エマルジョンである「オリバイン（登録商標）ＢＰＷ６１１１Ａ、東洋インキ製造（株）製」を、離型処理した側とは反対側の網目状シートに付着量（乾燥質量）２０ｇ／ｍ２となるように付与して粘着層を形成させた。
【００９５】
＜＜網目状シート（ロール）の作製＞＞
上記のようにして、図１に示したような幅１００ｍｍの網目状シート（１）を製作し、以下の評価に供した。
また、網目状シート（１）を、離型処理した側が内側になるように紙管に巻き取って（回巻して）、網目状シートロール（１）を作製し、以下の評価に供した。
【００９６】
調製例２
＜網目状シート（２）の作製＞
調製例１において、糸種に関し、縦糸としてポリエステルステープルの紡績糸（Ｎｅ３０Ｓ）、横糸としてポリエステルステープルの紡績糸（Ｎｅ２０Ｓ）を使用して網目状シートを作製した以外は、調製例１と同様にして、図１に示したような幅１００ｍｍの網目状シート（２）を製作し、以下の評価に供した。
また、網目状シート（２）を、離型処理した側が内側になるように紙管に巻き取って（回巻して）、網目状シートロール（２）を作製し、以下の評価に供した。
【００９７】
調製例３
＜網目状シート（３）の作製＞
調製例２において、「ポリゾール（登録商標）ＥＦ２６５」と、「シャリーヌ（登録商標）Ｅ−７９０、日信化学工業（株）製」とを、質量比で９：１に混合したことに代えて、水系エマルジョン状態での質量比で８：２に混合した以外は、調製例２と同様にして、図１に示したような幅１００ｍｍの網目状シート（３）を製作し、以下の評価に供した。
また、網目状シート（３）を、離型処理した側が内側になるように紙管に巻き取って（回巻して）、網目状シートロール（３）を作製し、以下の評価に供した。
【００９８】
調製例４
＜網目状シート（４）の作製＞
調製例２において、同様の付着性ポリマーとシリコーン系樹脂を用い、７：３で混合した以外は、調製例２と同様にして、図１に示したような幅１００ｍｍの網目状シート（４）を製作し、以下の評価に供した。
また、網目状シート（４）を、離型処理した側が内側になるように紙管に巻き取って（回巻して）、網目状シートロール（４）を作製し、以下の評価に供した。
【００９９】
比較調製例１１
＜網目状シート（１１）の作製＞
調製例１において、付着性ポリマーとして、（メタ）アクリルエチレン酢酸ビニル系ポリマーである「ポリゾール（登録商標）ＥＦ２６５（固形分４８〜５２質量％の水系エマルジョン）」を用いて全量とし、シリコーン系樹脂を用いなかった。すなわち、付着性ポリマーとシリコーン系樹脂の混合比を「１０：０」とした。
上記で作製した同じ網目（未処理の網目状シート）に、調製例１と同様に、付着量（乾燥質量）１５ｇ／ｍ２となるように付与して、離型処理と目止め処理とを同時に行い、その他は調製例１と同様にして網目状シート（１１）を製作し、以下の評価に供した。
また、網目状シート（１１）を、離型処理した側が内側になるように紙管に巻き取って（回巻して）、網目状シートロール（１１）を作製し、以下の評価に供した。
【０１００】
比較調製例１２
＜網目状シート（１２）の作製＞
調製例２において、同様の付着性ポリマーのみを用いて全量とし、すなわち、付着性ポリマーとシリコーン系樹脂の混合比を「１０：０」とした以外は、調製例２と同様にして、図１に示したような幅１００ｍｍの網目状シート（１２）を製作し、以下の評価に供した。
また、網目状シート（１２）を、離型処理した側が内側になるように紙管に巻き取って（回巻して）、網目状シートロール（１２）を作製し、以下の評価に供した。
【０１０１】
評価例１
＜接触面からの剥離強度［ｃＮ／２５ｍｍ］＞
試験板として、ＪＩＳ  Ｚ  ０２３７：２００９で規定のＳＵＳ３０４鋼板に代えて、実際の網目状シートの接触面（離型処理をしてない方の面）とした以外は、ＪＩＳ  Ｚ  ０２３７：２００９に準拠して行った。単位は、ＪＩＳ  Ｚ  ０２３７：２００９では、［Ｎ／１０ｍｍ］であるが、［ｃＮ／２５ｍｍ］に換算した。
【０１０２】
評価例２
＜「非くっつき性」の評価方法＞
網目状シートを、図４に示したように網目状シートロールとし、１２箇月間、室温（２５℃）に保管した（経時させた）。その後、巻き解きの容易さを評価して以下の基準で判定した。
網目状シートを４ｃｍ×４ｃｍに切り出し、１０ｃｍの高さに積み重ねて、１２箇月間、室温（２５℃）に保管した（経時させた）。その後、一番下から２番目の網目状シートが、一番下の網目状シートから、抜き取り（剥ぎ取り）が容易にできるか否かを評価して以下の基準で判定した。
また、２枚の網目状シートを重ね、４５ｋｇ/ｍ２（４．５ｇ／ｃｍ２）の荷重下で１２箇月間、室温（２５℃）に保管した（経時させた）ときに、該２枚の網目状シートの剥ぎ取りが容易にできるか否かを評価して以下の基準で判定した。
【０１０３】
＜「非くっつき性」の判定基準＞
○：作業に殆ど支障がない程度に、抜き取り（剥ぎ取り）が容易である。
△：作業にほぼ支障がない程度に、抜き取り（剥ぎ取り）ができる。
×：作業に支障がでる程度に、抜き取り（剥ぎ取り）ができない。
【０１０４】
実際の「非くっつき性」に関して、「接触面からの剥離強度［ｃＮ／２５ｍｍ］」とは以下の相関があるので、時間がかかる「非くっつき性」の評価は、接触面からの剥離強度で代用することができる。
【０１０５】
＜接触面からの剥離強度（判定結果は「非くっつき性」の判定結果と相関あり＞
○：２０［ｃＮ／２５ｍｍ］以下
△：２０［ｃＮ／２５ｍｍ］より大きく、２９［ｃＮ／２５ｍｍ］より小さい
×：２９［ｃＮ／２５ｍｍ］以上
【０１０６】
評価例３
＜目止め強度（糸解れ（ほつれ））＞
網目状シートの縦糸と横糸との交点付近において、糸の解れを目視で観察評価し、以下の基準で判定した。「△」以上を合格とした。
◎：スリット時に端部の糸解れが見られない。
○：スリット時に端部の糸解れが僅かに見られる。
△：スリット時に端部の糸解れが見られる。
×：スリット時に端部の糸解れが著しく見られる。
【０１０７】
評価例４
＜粘着層が形成されている場合のボールタック＞
傾斜角３０°で、助走面１０ｃｍ、粘着層の面１０ｃｍの試料（測定層）に、スチールボール３２種類（１／３２インチ〜３２／３２インチ）を転がし、粘着層の面の中央付近に停止するボールの径の番号（１〜３２）を「ボールタック」とする。測定温度は２３℃、測定湿度は５０％ＲＨとする。
【０１０８】
なお、本発明の調製例において粘着層が形成された網目状シートは、粘着層の「ボールタック」は全て「５」であった。
【０１０９】
【表１】
2020153026.tif 000003
【０１１０】
＜網目状シート（１）〜（４）、（１１）、（１２）の評価結果＞
表１に示したように、本発明の網目状シート（１）〜（４）は、何れも、それを積み重ねておいても、ロールにしておいても、剥離強度（すなわち「非くっつき性」）が良好（「○」判定）であった。また、スリット時の糸解れがなく、目止め強度が合格（「△」以上判定）であった。処理液中にシリコーン系樹脂が含有されていても、目止め強度が合格であり、優れた離型性と強固な目止めが両立できていた。
【０１１１】
一方、シリコーン系樹脂を含有していない処理液で同様に処理した網目状シート（１１）（１２）は、何れも、「非くっつき性」が不良（「×」判定）であった。
【０１１２】
調製例５
＜網目状シート（５）の作製＞
調製例１の網目状シート１の作製において、シリコーン系樹脂として、有機重合体変性シリコーンである「シャリーヌ（登録商標）Ｅ−７９０」に代えて、無変性シリコーン（ジメチルシロキサンポリマー）の水系エマルジョンである「ＫＭ−９７３６Ａ、信越化学工業（株）製」を用いた以外は調製例１と同様にして離型処理と目止め処理とを同時に行った。付着性ポリマーとシリコーン系樹脂の混合比率（質量）も調製例１と同様に９：１とした。
次いで、調製例１と同様にして網目状シート（５）を作製した。
【０１１３】
＜網目状シート（５）の評価結果＞
網目状シート（５）は、何れも、それを積み重ねておいても、ロールにしておいても、剥離強度（すなわち「非くっつき性」）が良好（「○」判定）であった。また、スリット時の糸解れがなく、目止め強度が合格（「△」以上判定）であった。ただ、網目状シートロールに回巻しておくと、離型層中のシリコーン粒子が若干回巻接触面に転写したが、使用上は問題なかった。
【０１１４】
調製例６
＜網目状シート（６）の作製＞
調製例５の網目状シート（５）の作製において、網目の糸種を調製例１で使用したものから調製例２で使用したものに代えた以外は、調製例５と同様にして網目状シート（６）を作製した。
【０１１５】
＜網目状シート（６）の評価結果＞
網目状シート（６）は、糸種を変えても、上記網目状シート（５）と同様の評価結果が得られた。
【０１１６】
調製例７
＜網目状シート（７）の作製＞
調製例１の網目状シート（１）の作製において、粘着層を形成させなかった以外は、調製例１と同様にして網目状シート（７）を作製した。
【０１１７】
＜網目状シート（７）の評価結果＞
網目状シート（７）は、上記網目状シート（１）と同様の優れた評価結果が得られた。更に、裏面に粘着層がないので、「非くっつき性」に関しては上記網目状シート（１）より更に優れた評価結果が得られた。
【０１１８】
調製例８
＜網目状シート（８）の作製＞
調製例１の網目状シート（１）の作製において、有機重合体変性シリコーンである「シャリーヌ（登録商標）Ｅ−７９０」に代えて、「シャリーヌ（登録商標）ＬＣ−１９０（固形分４２〜４５質量％の、ポリアルキルシロキサンと（メタ）アクリル酸アルキルエステル共重合物のグラフト共重合物で変性したシリコーンの水系エマルジョン）、日信化学工業（株）製」を用いた以外は、調製例１と同様にして網目状シート（８）を作製した。
【０１１９】
＜網目状シート（８）の評価結果＞
網目状シート（８）は、上記網目状シート（１）と同様の優れた評価結果が得られた。有機重合体変性シリコーンであれば、何れのものであっても本発明の効果を好適に示すことが分かった。
【０１２０】
比較調製例１３
＜網目状シート（１３）の作製＞
（メタ）アクリルエチレン酢酸ビニル系ポリマーである「ポリゾール（登録商標）ＥＦ２６５（固形分４８〜５２質量％の水系エマルジョン）、昭和電工（株）製」で、乾燥を含めて目止め処理を行った。
次いで、調製例１の網目状シート（１）の作製において、（メタ）アクリルエチレン酢酸ビニル系ポリマーである「ポリゾールＥＦ２６５」を除いて、有機重合体変性シリコーンである「シャリーヌ（登録商標）Ｅ−７９０（固形分４２〜４５質量％の水系エマルジョン）、日信化学工業（株）製」を用いて離型層を形成させ、他は調製例１と同様にして網目状シート（１３）を作製した。
なお、調製例１の網目状シート（１）に合わせるべく、目止め部分と離型層の合計の付着量（乾燥質量）を１５ｇ／ｍ２となるようにした。
【０１２１】
＜網目状シート（１３）の評価結果＞
網目状シート（１３）は、「非くっつき性」も「目止め強度」も合格であった。
しかしながら、目止め処理と離型処理の２工程になったため、調製例１〜４の１工程の処理に比べて、２倍の時間に加え１．５倍のコストが掛かった。また、離型層が目止め処理層の上層に膜として存在することから、摩擦、引掛り等の外部からの衝撃により膜の損傷が発生することが確認できた。
【０１２２】
利用例１
調製例１の網目状シート（１）を用い、幅５０ｍｍ、長さ２０ｍの細幅テープロールを製造した。これを石膏ボードのひび割れ部の補修に用いた。ロールからテープを引き出して、ひび割れ部に貼付する際に、ロールからスムーズに網目状シート（１）のテープを取り出す（巻き解く）ことができた。
離型シートがないので、製造現場での作業性に優れ、不要となった離型シートの散乱・飛散や、離型シート剥離時の静電気によるトラブル等が起こり得なかった。
【０１２３】
利用例２
調製例２の網目状シート（２）を用い、幅３０ｍｍ、長さ５０ｍの細幅テープロールを製造した。これを直径２５ｍｍの水道管の補強用としてロールからテープを引き出して、水道管に巻き回した。巻き回す際にロールからスムーズに網目状シート（２）のテープを取り出す（巻き解く）ことができ、作業が容易であった。
【産業上の利用可能性】
【０１２４】
本発明の網目状シートの製造方法は、製造工程が極めて簡略化でき、製造コストの低減ができ、また、本発明の網目状シートは、離型シートを介して巻かれていないか、離型シートを介して積み重ねられていないので、言い換えれば、離型シートが存在しないので、用途先での作業が容易になるため、前記した種々の用途の製造・使用の分野に広く利用されるものである。
【符号の説明】
【０１２５】
１１    網目状シート
１２    網目
１２ａ  横糸
１２ｂ  縦糸
１２ｃ  交点（目止め部分）
１３    離型層
１４    粘着層
【図１】
2020153026.tif 000004
【図２】
2020153026.tif 000005
【図３】
2020153026.tif 000006
【図４】
2020153026.tif 000007